【手続補正書】
【提出日】平成26年4月7日(2014.4.7)
【手続補正１】
【補正対象書類名】特許請求の範囲
【補正対象項目名】全文
【補正方法】変更
【補正の内容】
【特許請求の範囲】
【請求項１】
（ａ）ガラス容器基板を形成するステップと、
（ｂ）ＳｎＯ２のホットエンドコーティングを前記ガラス容器基板の外面に施すステップと、
（ｃ）ガラス容器を焼きなましするステップと、
（ｄ）前記ステップ（ｃ）の間または後に、ポリエチレンのコールドエンドコーティングをガラス容器の外面に施すステップと、
（ｅ）ガラス容器を検査するステップと、
（ｆ）ステップ（ｅ）の完了後、無機酸化物コーティングをガラス容器の外面上に、前記コールドエンドコーティングの上から付着させるステップと、
（ｇ）有機官能性シランコーティングをガラス容器に、無機酸化物コーティングの上から施すステップと、
（ｈ）ステップ（ｇ）後に、有機コーティングをガラス容器に、有機官能性シランコーティングの上から施すステップと、次いで
（ｉ）前記有機コーティングを硬化させるステップと
をこの順序で含む、ガラス容器を製造する方法。
【請求項２】
前記ステップ（ｆ）が、火炎熱分解によって行われる、請求項１に記載の方法。
【請求項３】
前記ステップ（ｆ）の無機酸化物が、ＳｉＯ2である、請求項１に記載の方法。
【請求項４】
（ａ）ポリエチレンのコールドエンドコーティングをガラス容器基板の外面に施すステップと、
（ｂ）無機酸化物を前記ガラス容器基板の外面上に、前記コールドエンドコーティングの上から付着させるステップと、
（ｃ）有機官能性シランを、ガラス容器に、無機酸化物の上から施すステップと、次いで
（ｄ）有機コーティングを、ガラス容器に、有機官能性シランの上から施すステップと
をこの順序で含む、ガラス容器をコーティングする方法。
【請求項５】
前記ステップ（ａ）が、火炎熱分解によって行われる、請求項４に記載の方法。
【請求項６】
（ｅ）前記有機コーティングを硬化させるステップをさらに含む、請求項５に記載の方法。
【請求項７】
前記ステップ（ａ）の前に、ホットエンドコーティングをガラス容器基板に施すステップを含む、請求項６に記載の方法。
【請求項８】
前記ホットエンドコーティングが、ＳｎＯ2である、請求項７に記載の方法。
【請求項９】
前記無機酸化物が、ケイ素をベースとする無機酸化物である、請求項４に記載の方法。
【請求項１０】
前記ケイ素をベースとする無機酸化物が、ＳｉＯ2である、請求項９に記載の方法。
【請求項１１】
請求項１または４に記載の方法によって作製されるガラス容器。
【請求項１２】
ガラス基板、該ガラス基板の外面上のポリエチレンを含む保護コールドエンドコーティング、前記コールドエンドコーティングの上の前記ガラス基板の外面上のケイ素をベースとする無機酸化物コーティング、前記無機酸化物コーティング上の有機官能性シランコーティング、および前記有機官能性シランコーティングの上の有機コーティングを含む、請求項１または４に記載の方法によって作製されるガラス容器。
【請求項１３】
前記無機酸化物コーティングが、シリカ（ＳｉＯ２）である、請求項１２に記載の容器。
【手続補正２】
【補正対象書類名】明細書
【補正対象項目名】００２１
【補正方法】変更
【補正の内容】
【００２１】
したがって、本開示の方法の一例によって、ガラス容器のＳｎＯ２／ポリエチレン表面上の他の表面処理よりも約２〜３倍の接着強さが得られる。
このように、上記の目的および目標の１つまたは複数を少なくとも部分的に満足させるガラス容器をコーティングする方法およびガラス容器を製造する方法を開示してきた。本開示をいくつかの例示的な実施形態と併せて示してきており、さらなる改変および変形を考察してきた。上記の考察に照らして、他の改変および変形は容易に自ずと当業者に示唆される。
さらに、本発明は以下の態様であり得る。
〔１〕
（ａ）ガラス上に無機酸化物を付着させるステップと、次いで
（ｂ）有機官能性シランを、ガラスに、無機酸化物の上から施すステップと
を含む、ガラスをコーティングする方法。
〔２〕
前記ステップ（ａ）が、火炎熱分解によって行われる、〔１〕に記載の方法。
〔３〕
前記ステップ（ａ）の無機酸化物が、ＳｉＯ２である、〔１〕に記載の方法。
〔４〕
（ｃ）ステップ（ｂ）の後に、有機コーティングを、ガラスに、有機官能性シランの上から施すステップをさらに含む、〔１〕に記載の方法。
〔５〕
（ｄ）前記有機コーティングを硬化させるステップをさらに含む、〔４〕に記載の方法。
〔６〕
前記ステップ（ａ）の前に、コールドエンドコーティングをガラスに施すステップを含む、〔１〕に記載の方法。
〔７〕
前記ステップ（ａ）の前に、ホットエンドコーティングをガラスに施すステップを含む、〔１〕に記載の方法。
〔８〕
前記ステップ（ａ）の前に、ホットエンドコーティングをガラスに施し、次いでコールドエンドコーティングをガラスに施すステップと、ガラスを検査するステップとを含む、〔１〕に記載の方法。
〔９〕
（ａ）ガラス容器基板（１２）を形成するステップと、
（ｂ）ホットエンドコーティング（１４）をガラス容器基板の外面に施すステップと、
（ｃ）ガラス容器を焼きなましするステップと、
（ｄ）前記ステップ（ｃ）の間または後に、コールドエンドコーティング（１６）をガラス容器の外面に施すステップと、
（ｅ）ガラス容器を検査するステップと、
（ｆ）無機酸化物コーティング（１８）をガラス容器の外面上に付着させるステップと、次いで
（ｇ）有機官能性シランコーティング（１９）をガラス容器に、無機酸化物コーティングの上から施すステップと
を含む、ガラス容器を製造する方法。
〔１０〕
前記ステップ（ｆ）が、火炎熱分解によって行われる、〔９〕に記載の方法。
〔１１〕
前記ステップ（ｆ）の無機酸化物が、ＳｉＯ２である、〔９〕に記載の方法。
〔１２〕
（ｈ）ステップ（ｇ）後に、有機コーティング（２０）をガラス容器に、有機官能性シランの上から施すステップと、次いで
（ｉ）前記有機コーティングを硬化させるステップと
をさらに含む、〔９〕に記載の方法。
〔１３〕
（ａ）無機酸化物をガラス容器基板（１２）の外面上に付着させるステップと、
（ｂ）前記ステップ（ａ）の後に、有機官能性シランを、ガラス容器に、無機酸化物の上から施すステップと、次いで
（ｃ）有機コーティング（２０）を、ガラス容器に、有機官能性シランの上から施すステップと
を含む、ガラス容器をコーティングする方法。
〔１４〕
前記ステップ（ａ）が、火炎熱分解によって行われる、〔１３〕に記載の方法。
〔１５〕
（ｄ）前記有機コーティング（２０）を硬化させるステップをさらに含む、〔１４〕に記載の方法。
〔１６〕
前記ステップ（ａ）の前に、ホットエンドコーティング（１４）をガラス容器基板に施すステップ、またはコールドエンドコーティング（１６または１８または１９）をガラス容器基板に施すステップの少なくとも１つの、少なくとも１つのさらなるステップを含む、〔１５〕に記載の方法。
〔１７〕
前記ホットエンドコーティングが、ＳｎＯ２である、〔１６〕に記載の方法。
〔１８〕
前記無機酸化物が、ケイ素をベースとする無機酸化物である、〔１３〕に記載の方法。
〔１９〕
前記ケイ素をベースとする無機酸化物が、ＳｉＯ２である、〔１８〕に記載の方法。
〔２０〕
〔１〕、〔９〕または〔１３〕に記載の方法によって作製されるガラス容器。
〔２１〕
ガラス基板（１２）、該基板上の無機酸化物コーティング（１８）、および無機酸化物コーティング上の有機官能性シランコーティング（１９）を含む、ガラス容器。
〔２２〕
前記無機酸化物が、シリカ（ＳｉＯ２）である、〔２１〕に記載の容器。
〔２３〕
前記有機官能性シランコーティング（１９）上の有機コーティング（２０）を含む、〔２１〕に記載の容器。